"酸化剤7~30重量と、エッチング調整剤0.1~5重量と、キレート剤0.1~5重量と、アンダーカット防止剤0.01~3重量と、銅エッチング抑制剤0.01~5重量と、残渣除去剤0.01~5重量と、全体組成物の総重量が100重量となるようにする残量の水と、を含む金属膜エッチング用組成物。前記酸化剤は過酸化水素であることを特徴とする請求項1に記載の金属膜エッチング用組成物。前記エッチング調整剤は、酢酸、クエン酸、シュウ酸、マレイン酸、グリコール酸、コハク酸、酒石酸、フマル酸、サリチル酸、リンゴ酸、及びピバル酸から選択した1種以上であることを特徴とする請求項1に記載の金属膜エッチング用組成物。前記キレート剤は、ニトリロ三酢酸、イミノ二酢酸、メチルイミノ二酢酸、ヒドロキシエチルイミノ二酢酸、ジエチレントリアミン五酢酸、エチレンジアミン四酢酸、N-ヒドロキシエチルエチレンジアミン四酢酸、メチルエチレンジアミン四酢酸、トリエチレンテトラアミン六酢酸、エチレンジアミンテトラメチレンホスホン酸、ジエチレントリアミンペンタメチレンホスホン酸、ヒドロキシエチリデンジホスホン酸、アミノトリメチレンホスホン酸、グリシン、アルギニン、グルタミン酸、アラニン、システイン、グルタミン、グリホスフェート、及びグリシリン酸から選択した1種以上であることを特徴とする請求項1に記載の金属膜エッチング用組成物。前記アンダーカット防止剤は、リン酸アンモニウム、リン酸水素アンモニウム、リン酸二水素アンモニウム、リン酸ナトリウム、リン酸水素ナトリウム、及びリン酸二水素ナトリウムから選択した1種以上の無機リン酸塩と、酢酸アンモニウム、ハロゲン化酢酸アンモニウム、及びクエン酸アンモニウムから選択した1種以上の有機酸系アンモニウム塩と、であることを特徴とする請求項1に記載の金属膜エッチング用組成物。前記無機リン酸塩と前記有機酸系アンモニウム塩の重量比は1:0.25~2であることを特徴とする請求項5に記載の金属膜エッチング用組成物。前記銅エッチング抑制剤は、アミノテトラゾール、イミダゾール、インドール、プリン、ピラゾール、ピリジン、ピリミジン、ピロール、ピロリジン、ピロリン、ベンゾトリアゾールまたはこれらの混合物であることを特徴とする請求項1に記載の金属膜エッチング用組成物。前記残渣除去剤は、フッ化アンモニウム、フッ化水素アンモニウム、フッ化ナトリウム、フッ化カリウム、重フッ化アンモニウム、重フッ化ナトリウム、及び重フッ化アンモニウムから選択した1種以上であることを特徴とする請求項1に記載の金属膜エッチング用組成物。揮発抑制剤0.1~7重量をさらに含むことを特徴とする請求項1に記載の金属膜エッチング用組成物。前記揮発抑制剤は、エチレングリコール、プロピレングリコール、ポリエチレングリコール、またはこれらの混合物であることを特徴とする請求項9に記載の金属膜エッチング用組成物。前記金属膜は、銅、モリブデン、チタン、及びモリブデン-チタン合金から選択した1種以上を含む単一膜または多重膜であることを特徴とする請求項1から10の何れか1項に記載の金属膜エッチング用組成物。本発明者らは平板ディスプレイ用薄膜トランジスタの金属電極に用いられる金属膜、特に、銅、モリブデン、チタン、及びモリブデン-チタン合金から選択した1種以上を含む単一膜または多層膜を製造するために、優れたエッチングプロファイルと特性、均一性が保障され、銅イオンと過酸化水素との間の安定性が高く、モリブデン、チタン、モリブデン-チタン合金の残渣が少なく、エッチング装備内の析出及び有機性異物の発生を改善した一括エッチング液組成物を開発しようと努力した。前記目的を達成するために酸化剤、エッチング調整剤、キレート剤、アンダーカットundercut防止剤、銅エッチング抑制剤、残渣除去剤、及び水を含む組成物を開発し、それによって、本発明の組成物は、別途の処理をすることなく、銅、モリブデン、チタン及びモリブデン-チタン合金から選択した1種以上を含む単一膜または多層膜のエッチング工程に統合して使用することができる。本発明は、酸化剤7~30重量と、エッチング調整剤0.1~5重量と、キレート剤0.1~5重量と、アンダーカット防止剤0.01~3重量と、銅エッチング抑制剤0.01~5重量と、残渣除去剤0.01~5重量と、全体組成物の総重量が100重量となるようにする残量の水と、を含む金属膜エッチング用組成物をその特徴とする。本発明の金属膜エッチング用組成物は、平板ディスプレイの薄膜トランジスタを構成するゲート及びデータ電極として用いられる銅、モリブデン、チタン及びモリブデン-チタン合金から選択した1種以上を含む様々な単一膜または多層膜基板のエッチング工程に適用する場合、優れたエッチングプロファイルと特性、均一性が保障され、揮発抑制剤をさらに含む場合は装備内の有機性異物と析出物があまり発生しないため、生産性を高めることができる。また、既存の銅エッチング液に比べて溶解可能な銅イオンの濃度が高くてエッチング液の安定性が向上し、金属膜基板の処理枚数が増えて費用を低減し、既存のエッチング液に比べて低テーパー角を確保して後続工程での不良率を低下させる効果が期待される。さらに、上部に銅、下部にモリブデン、チタン、またはモリブデン-チタン合金からなる多層膜をエッチングする場合、下部薄膜の突出が制御され、それによって良好なエッチングプロファイルを確保でき、薄膜蒸着工程で膜厚さが変化しても強固なエッチングプロファイルが得られる。以下、本発明をさらに詳細に説明する。本発明は、酸化剤、エッチング調整剤、キレート剤、アンダーカットundercut防止剤、銅エッチング抑制剤、残渣除去剤、及び残量の水を含む金属膜エッチング用組成物に関する。前記酸化剤は、銅薄膜の表面を酸化させる役割をするが、過酸化水素を使用することが好ましい。本発明の組成物中の酸化剤の含量は7~30重量が好ましいが、含量が7重量未満であれば、銅のエッチング速度及び工程効率が低下し、30重量を超えると、銅イオンとの安定性が低下してエッチング液の最大処理量が制限される問題がある。前記エッチング調整剤は、表面が酸化された銅をイオン化して薄膜表面からイオンの形態として分離する役割をするが、有機酸を使用することが好ましい。有機酸の具体的な例として、酢酸、クエン酸、シュウ酸、マレイン酸、グリコール酸、コハク酸、酒石酸、フマル酸、サリチル酸、リンゴ酸、ピバル酸PivalicAcidなどのカルボキシル基を1つ以上有する酸を1種以上使用することができる。本発明の組成物中のエッチング調整剤の含量は0.1~5重量が好ましい。エッチング調整剤の含量が0.1重量未満であれば、エッチング速度が低下する問題があり、5重量を超えると、CDCriticalDimension損失、テーパー角のエッチングプロファイルが不良になることがある。前記キレート剤は、エッチング液に溶解された銅イオンをキレート化して銅イオンと酸化剤との間の反応を防止し、酸化剤及びエッチング液の安全性を高める役割をする。エッチング液中の銅イオンのキレート化能力によりエッチング液の最大処理量を増やすことができ、過酸化水素の急激な分解を防止して安全性を向上させる。代表的な例としては、酢酸系キレート剤、ホスホン酸phosphonicacid系キレート剤、アミノ酸などが挙げられ、これらを混合して使用しても良い。より具体的には、酢酸系キレート剤としてはニトリロ三酢酸Nitrilotriaceticacid、NTA、イミノ二酢酸Iminodiaceticacid、IDA、メチルイミノ二酢酸Methyliminodiaceticacid、MIDA、ヒドロキシエチルイミノ二酢酸Hydroxyethyliminodiaceticacid、HIDA、ジエチレントリアミン五酢酸Diethylenetriaminepentaaceticacid、DPTA、エチレンジアミン四酢酸Ethylenediaminetetraaceticacid、EDTA、N-ヒドロキシエチルエチレンジアミン四酢酸N-hydroxyethylethylenediaminetetraaceticacid、HEDTA、メチルエチレンジアミン四酢酸Methylethylenediaminetetraaceticacid、MEDTA、トリエチレンテトラアミン六酢酸Triethylenetetraaminehexaaceticacid、TTHAなどが挙げられ、ホスホン酸系キレート剤としてはエチレンジアミンテトラメチレンホスホン酸Ethylenediaminetetramethylenephosphonicacid、EDTPA、ジエチレントリアミンペンタメチレンホスホン酸Diethylenetriaminepentamethylenephosphonicacid、DTPMPA、ヒドロキシエチリデンジホスホン酸Hydroxyethylidenediphosphonicacid、HEDP、アミノトリメチレンホスホン酸Aminotrimethylenephosphonicacid、ATMPなどが挙げられ、アミノ酸としてはグリシン、アルギニンArginie、グルタミン酸、アラニン、システイン、グルタミン、グリホスフェートGlyphosphate、グリシリン酸glycylicacidなどが挙げられる。本発明の金属膜エッチング用組成物において、前記キレート剤の含量は0.1~5重量が好ましいが、キレート剤の含量が0.1重量未満であれば、酸化剤と銅イオンとの間の急激な反応により安定性が低下し、5重量を超えると、CD損失、テーパー角のエッチングプロファイルに問題が生じる。前記アンダーカットundercut防止剤は、金属の酸化還元電位を調整して局部電池現状の発生を防止し、銅、モリブデン、チタンなどからなる多層膜構造で金属膜間の均等なエッチング速度が得られるようにする。本発明では、無機リン酸塩及び有機酸系アンモニウム塩をアンダーカット防止剤として使用する。既存のエッチング液の場合は無機リン酸塩を主に使用したが、他の有機系添加剤と共に結合してエッチング装備に有機性異物が発生する問題があった。本発明では無機リン酸塩と共に有機酸系アンモニウム塩を使用することにより、有機性異物の発生を顕著に減らすことができる。本発明で使用可能な無機リン酸塩は、リン酸アンモニウム、リン酸水素アンモニウム、リン酸二水素アンモニウム、リン酸ナトリウム、リン酸水素ナトリウム、及びリン酸二水素ナトリウムから選択した1種以上を、有機酸系アンモニウム塩は、酢酸アンモニウム、ハロゲン化酢酸アンモニウム、及びクエン酸アンモニウムから選択した1種以上が挙げられる。この際、無機リン酸塩と有機酸系アンモニウム塩の重量比は1:0.25~2であることが好ましい。有機酸系アンモニウム塩の重量比が小さすぎると、エッチング装備内の有機性異物が発生することがあり、逆に大きすぎると、CD損失が小さくなってエッチングプロファイルが不良になることがある。本発明の組成物中のアンダーカット防止剤の含量は0.01~3重量が好ましいが、アンダーカット防止剤の含量が少なすぎると、下部モリブデン、チタン、及びモリブデン-チタン膜でアンダーカット現象が発生することがあり、3重量を超えると、所望のエッチングプロファイルを得にくくなる。前記銅エッチング抑制剤は、モリブデン、チタンに比べてエッチング速度の速い銅のエッチング速度を調整することにより、優れたエッチングプロファイルを得るために使用するが、代表的にヘテロサイクリックアミンheterocyclicamineが挙げられる。具体的には、アミノテトラゾールAminotetrazole、イミダゾール、インドール、プリン、ピラゾール、ピリジン、ピリミジン、ピロール、ピロリジン、ピロリン、ベンゾトリアゾールまたはこれらの混合物を使用することができる。本発明の組成物において、銅エッチング抑制剤の含量は0.01~5重量が好ましいが、含量が少なすぎると、銅エッチング速度が速くなって多層膜への適用時にエッチングプロファイルが不良になり、5重量を超えると、エッチング速度が低下して生産性が減少する。前記残渣除去剤は、モリブデン、チタン、及びモリブデン-チタン合金の残渣を防止する機能をし、本発明では無機フッ化塩を使用する。具体的に、フッ化アンモニウム、フッ化水素アンモニウム、フッ化ナトリウム、フッ化カリウム、重フッ化アンモニウム、重フッ化ナトリウム、及び重フッ化アンモニウムから選択した1種以上を用いることができる。金属膜エッチング用組成物中の前記残渣除去剤の含量は0.01~5重量が好ましいが、含量が0.01重量未満であれば、モリブデンなどの残渣現象が発生する問題があり、含量が5重量を超えると、下部基底膜及びガラス基板がエッチングされる問題がある。本発明の金属膜エッチング用組成物は、必要により揮発抑制剤をさらに含んでも良い。揮発抑制剤は、エッチング液の揮発を抑制してエッチングによる析出物の溶解度を維持させる効果により析出物があまり発生しないようにする。揮発抑制剤の添加により、既存のエッチング液により、エッチング装備の排気口の近くで発生した析出物を画期的に改善させることができる。使用可能な揮発抑制剤としては、ヒドロキシル基を2つ以上有する多価アルコール、例えばエチレングリコール、プロピレングリコール、ポリエチレングリコールまたはこれらの混合物が挙げられる。揮発抑制剤を添加する場合、添加量は0.1~7重量が好ましいが、添加量が0.1重量未満であれば、エッチング液の揮発抑制効果が不充分であり、7重量を超えてもその効果が微々たるものであるため、前記範囲が好ましい。上述した構成物質と共に残量の水を、組成物の総重量が100重量となるように構成することにより、本発明の金属膜エッチング用組成物を得ることができる。本発明の金属膜エッチング用組成物は、銅、モリブデン、チタン、及びモリブデン-チタン合金から選択した1種以上を含む単一膜または多層膜のエッチング工程への適用時に優れたエッチングプロファイルが得られ、有機性異物と析出物の発生が抑制されて生産性を向上させることができる。また、従来のエッチング液に比べて低いテーパー角を確保することができる。以下、本発明を実施例に基づいてより詳しく説明するが、本発明が次の実施例により限定されることはない。実施例実施例1~18及び比較例1~2酸化剤、エッチング調整剤、キレート剤、アンダーカット防止剤、銅エッチング抑制剤、残渣除去剤、及び残量の水を含むエッチング用組成物を製造した。具体的な構成物質及び組成比は下記表1に示す。エッチング性能の評価本発明によるエッチング用組成物の性能を把握するために、銅/モリブデン-チタン合金の二重膜基板を準備した。モリブデンとチタン合金は1:1の重量比で構成され、銅及びモリブデン-チタン合金はLCDガラス基板の製造過程と同様にスパッタリング法により基板に蒸着した。銅膜とモリブデン-チタン合金膜は2種類の厚さで蒸着したが、厚さはそれぞれ銅2000Å/モリブデン-チタン300Å、銅2500Å/モリブデン-チタン100Åであった。実施例1~18及び比較例1~2の組成物をそれぞれ噴射式湿式エッチング方式の実験装備KCTECH社製、モデル名:ETCHERTFTに入れて加熱し、33±0.5°Cの温度に維持する時、前記二重膜基板のエッチング工程を行った。オーバーエッチO/E比率はパッド部分のEPDEndPointDetectionを基準として60の膜ごとに適用してエッチングした。エッチングが完了すると、超純水で洗浄して乾燥装置を用いて乾燥し、フォトレジスト剥離器stripperを用いてフォトレジストを除去し、電子注射顕微鏡SEM、Phillips社製、モデル名:NOVA-200を用いてエッチングプロファイルをテーパー角、両側CDCriticalDimension損失、エッチング残留物などを評価した。また、エッチング液の安定性を確認するために銅イオンの濃度を増加させてエッチング液の安定状態で最大銅濃度を確認した。前記表2は、既存の一括エッチング用組成物と本発明で提案した酸化剤、エッチング調整剤、キレート剤、アンダーカット防止剤、銅エッチング抑制剤、残渣除去剤、及び残量の水を含むエッチング用組成物のエッチング性能を、銅膜/モリブデン-チタン合金膜の厚さがそれぞれ2000Å/300Åである二重膜基板を基準として比較したものである。既存のエッチング用組成物は、最大溶解可能な銅イオンの濃度が4,000ppm水準であるが、本発明では同じエッチングプロファイルにエッチング装備の有機性異物と析出が発生せず、最大溶解可能な銅イオンの濃度も6,000ppmを上回り、既存のエッチング液に比べてエッチング液の安定性が向上したことを確認することができる。また、既存のエッチング液に比べてCD損失とテーパー角、下部膜の残渣部分は同等であることを確認することができる。前記表3は、揮発抑制剤をさらに含む本発明の金属膜エッチング用組成物のエッチング性能を、銅膜/モリブデン-チタン合金膜の厚さがそれぞれ2000Å/300Åである二重膜基板を基準として比較したもので、同じエッチングプロファイルにエッチング装備の有機性異物と析出が発生せず、最大溶解可能な銅イオンの濃度も6,000ppmを上回る。また、表2の比較例1~2と比較した時、テーパー角が5 ゚以上低いため、後続薄膜蒸着及びパターンの製造に有利であることを確認することができる。前記表4は、銅/モリブデン-チタン合金の二重膜において、下部合金膜の厚さによるエッチングプロファイルを示したものである。通常、上部銅膜と下部合金膜の厚さが変化すると、多層膜間の電子の移動速度の違いによりエッチング調整剤の性能が低下して下部合金膜の残渣が問題となるが、本発明によるエッチング用組成物は、下部合金膜の残渣及び突出がなく、良好なエッチングプロファイルが得られることが分かる。したがって、薄膜蒸着工程で膜厚さを変化させても強固なエッチングプロファイルが得られるため、工程運用上に大きな利点として作用する。"